(57)【特許請求の範囲】
【請求項１】
Ｓｉ：０．５〜１．５％（質量％、以下同じ）、Ｍｇ：０．２〜１．０％を含有し、さらにＴｉ：０．１ ％以下、Ｂ：５０ｐｐｍ以下のうちの少なくとも１種を含有し、残部Ａｌおよび不可避的不純物からなるアルミニウム合金板であって、溶体化処理、焼入れ後において、Ｍｇ−Ｓｉ系化合物の最大径が１０μｍ以下、２〜１０μｍ径の化合物の数が１０００個／ｍｍ２以下であり、室温時効により耐力が１４０ＭＰａを越えた場合においても、１０％引張変形後の１８０°曲げ加工における内側限界曲げ半径が０．５ｍｍ以下であることを特徴とする成形性および塗装焼付硬化性に優れたアルミニウム合金板。
【請求項２】
前記アルミニウム合金板が、さらにＺｎ：０．１〜０．３％を含有することを特徴とする請求項１記載の成形性および塗装焼付硬化性に優れたアルミニウム合金板。
【請求項３】
Ｓｉ：０．８〜１．２％、Ｍｇ：０．４〜０．７％、Ｚｎ：０．１〜０．３％を含有し、さらにＴｉ：０．１ ％以下、Ｂ：５０ｐｐｍ以下のうちの少なくとも１種を含有し、残部Ａｌおよび不可避的不純物からなるアルミニウム合金板であって、溶体化処理、焼入れ後において、Ｍｇ−Ｓｉ系化合物の最大径が１０μｍ以下、２〜１０μｍ径の化合物の数が１０００個／ｍｍ２以下であり、室温時効により耐力が１４０ＭＰａを越えた場合においても、１０％引張変形後の１８０°曲げ加工における内側限界曲げ半径が０．２ｍｍ以下であることを特徴とする成形性および塗装焼付硬化性に優れたアルミニウム合金板。
【請求項４】
前記アルミニウム合金板が、さらにＣｕ：１．０ ％以下（０％を含まず、以下同じ）を含有することを特徴とする請求項１〜３のいずれかに記載の成形性および塗装焼付硬化性に優れたアルミニウム合金板。
【請求項５】
前記アルミニウム合金板が、さらにＭｎ：０．３％以下、Ｃｒ：０．３％以下、Ｖ：０．２％以下、Ｚｒ：０．１５％以下のうちの１種以上を含有することを特徴とする請求項１〜４のいずれかに記載の成形性および塗装焼付硬化性に優れたアルミニウム合金板。
【請求項６】
請求項１〜５のいずれかに記載のアルミニウム合金板の製造方法であって、請求項１〜５のいずれかに記載の組成を有するアルミニウム合金の鋳塊を、４５０℃以上の温度で均質化処理後、１００℃／ｈ以上の冷却速度で３５０〜５００℃の範囲の温度まで冷却し、３５０〜５００℃の温度で圧延を開始する熱間圧延を行い、さらに冷間圧延した後、５００℃以上の温度で溶体化処理、焼入れを行うことを特徴とする成形性および塗装焼付硬化性に優れたアルミニウム合金板の製造方法。
【請求項７】
請求項１〜５のいずれかに記載のアルミニウム合金板の製造方法であって、請求項１〜５のいずれかに記載の組成を有するアルミニウム合金の鋳塊を、４５０℃以上の温度で均質化処理後、室温〜３５０℃未満の温度まで冷却し、該冷却において３５０℃までを１００℃／ｈ以上の冷却速度で冷却し、ついで３５０〜５００℃の温度に再加熱して圧延を開始する熱間圧延を行い、さらに冷間圧延した後、５００℃以上の温度で溶体化処理、焼入れを行うことを特徴とする成形性および塗装焼付硬化性に優れたアルミニウム合金板の製造方法。
【請求項８】
前記溶体化処理後、１２０℃までを５℃／ｓ以上の冷却速度で冷却する焼入れを行い、焼入れ後６０分以内に４０〜１２０℃の温度で５０ｈ以内の熱処理を行うことを特徴とする請求項６または７記載の成形性および塗装焼付硬化性に優れたアルミニウム合金板の製造方法。
【発明の詳細な説明】
【０００１】
【発明の属する技術分野】
本発明は、成形性および塗装焼付硬化性に優れ、輸送機器部材とくに自動車用外板として好適なアルミニウム合金板、およびその製造方法に関する。
【０００２】
【従来の技術】
自動車用外板としては、１）成形性、２）形状凍結性（プレス加工時にプレス型の形状が正確に出るという特性）、３）耐デント性、４）耐食性、５）製品面質などが要求され、従来、自動車用外板として、５０００系アルミニウム合金や６０００系アルミニウム合金が適用されてきたが、塗装焼付硬化性に優れ、高強度が得られるため、さらに薄肉化、軽量化が期待できる６０００系アルミニウム合金が注目され、種々の改良が行われている。
【０００３】
自動車用外板として要求される前記の特性のうち、形状凍結性は材料の耐力が小さいほど良好となるのに対して、耐デント性は耐力が大きいほど良好となり、耐力に関して両者は相反するが、６０００系アルミニウム合金においては、形状凍結性に優れた耐力の低い段階でプレス加工を行い、その後塗装焼付け工程で硬化させて耐力を高め、耐デント性を向上させるという手法によりこの相反する問題を解決している（特開平５−２４７６１０号公報、特開平５−２７９８２２号公報、特開平６−１７２０８号公報など）。
【０００４】
成形加工後の製品面質については、６０００系アルミニウム合金においても、肌荒れやリジングマーク（塑性加工によって圧延方向に生じる長い筋状欠陥）などの発生が経験されている。製品面質欠陥については、合金成分の調整や製造条件の管理により解決が図られており、例えば、リジングマークの抑制のために、５００℃以上の温度で均質化処理した後、４５０〜３５０℃まで冷却し、この温度域で熱間圧延を開始することにより粗大析出物の生成を防止することが提案されている（特開平７−２２８９５６号公報）が、５００℃以上の均質化処理温度から４５０℃の熱間圧延温度に冷却する場合の冷却速度が遅くなると、Ｍｇ−Ｓｉ系化合物の凝集化が生じ、そのためその後の工程において高温、長時間の溶体化処理が必要となり、製造上能率を低下させるという問題がある。
【０００５】
成形性については、自動車用外板のアウターパネル用材料はインナーパネル用材料とアセンブルする場合、曲げ中心半径（Ｒ）と板厚（ｔ）との比（Ｒ／ｔ）が小さく加工条件の厳しい１８０°曲げ加工（フラットヘム加工）が行われるが、６０００系アルミニウム合金は、５０００系アルミニウム合金に比べて曲げ加工性が劣り、プレス加工度が大きい部位ではフラットヘム加工性に問題が生じていた。
【０００６】
良好なプレス成形性およびヘム加工性を達成するために、Ｍｎ：０．０１〜０．３０％を含み、Ｆｅを０．３０％以下に規制した６０００系アルミニウム合金材において、溶体化処理後のＡｌ−Ｆｅ系化合物およびＭｇ2 Ｓｉ晶出物の平均径、平均間隔、さらにＡｌ−Ｍｎ系などの分散粒子の平均径と数密度を規定することが提案されている（特開２０００−１４４２９号公報）。この手法によりかなりの成形性の改善が得られるが、発明者らは、６０００系アルミニウム合金材の成形性とくに曲げ加工性をさらに改善するための手法について検討を行った結果、６０００系合金において、さらに優れた曲げ加工性を得るためには、とくに鋳塊の均質化処理後の冷却速度の制御が重要であることを見出し、この処理によって、溶体化処理、焼入れ後、Ｍｇ−Ｓｉ系化合物の好ましい析出状態が得られ、曲げ加工性が向上することを知見した。
【０００７】
【発明が解決しようとする課題】
本発明は、６０００系アルミニウム合金を自動車用外板として適用する場合における上記従来の問題を解消するために、上記の知見をベースとし、成形性、成形加工後の製品面質、形状凍結性と耐デント性など、自動車用外板として要求される特性と合金組成、製造条件との関連について、さらに試験、検討を加えた結果としてなされたものであり、その目的は、フラットヘム加工が可能な優れた成形性をそなえ、成形後に肌荒れやリジングマークを生じることがなく、形状凍結性と耐デント性の問題を解決し得る優れた塗装焼付硬化性を有し、さらに耐食性とくに耐糸錆性にも優れたアルミニウム合金板およびその製造方法を提供することにある。
【０００８】
【課題を解決するための手段】
上記の目的を達成するための本発明の請求項１による成形性および塗装焼付硬化性に優れたアルミニウム合金板は、Ｓｉ：０．５〜１．５％、Ｍｇ：０．２〜１．０％を含有し、さらにＴｉ：０．１ ％以下、Ｂ：５０ｐｐｍ以下のうちの少なくとも１種を含有し、残部Ａｌおよび不可避的不純物からなるアルミニウム合金板であって、溶体化処理、焼入れ後において、Ｍｇ−Ｓｉ系化合物の最大径が１０μｍ以下、２〜１０μｍ径の化合物の数が１０００個／ｍｍ２以下であり、室温時効により耐力が１４０ＭＰａを越えた場合においても、１０％引張変形後の１８０°曲げ加工における内側限界曲げ半径が０．５ｍｍ以下であることを特徴とする。
【００１０】
請求項２による成形性および塗装焼付硬化性に優れたアルミニウム合金板は、請求項１において、アルミニウム合金板が、さらにＺｎ：０．１〜０．３％を含有することを特徴とする。
【００１１】
請求項３による成形性および塗装焼付硬化性に優れたアルミニウム合金板は、Ｓｉ：０．８〜１．２％、Ｍｇ：０．４〜０．７％、Ｚｎ：０．１〜０．３％を含有し、さらにＴｉ：０．１ ％以下、Ｂ：５０ｐｐｍ以下のうちの少なくとも１種を含有し、残部Ａｌおよび不可避的不純物からなるアルミニウム合金板であって、溶体化処理、焼入れ後において、Ｍｇ−Ｓｉ系化合物の最大径が１０μｍ以下、２〜１０μｍ径の化合物の数が１０００個／ｍｍ２以下であり、室温時効により耐力が１４０ＭＰａを越えた場合においても、１０％引張変形後の１８０°曲げ加工における内側限界曲げ半径が０．２ｍｍ以下であることを特徴とする。
【００１２】
請求項４による成形性および塗装焼付硬化性に優れたアルミニウム合金板は、請求項１〜３のいずれかにおいて、アルミニウム合金板が、さらにＣｕ：１．０ ％以下を含有することを特徴とする。
【００１３】
請求項５による成形性および塗装焼付硬化性に優れたアルミニウム合金板は、請求項１〜４のいずれかにおいて、アルミニウム合金板が、さらにＭｎ：０．３％以下、Ｃｒ：０．３％以下、Ｖ：０．２％以下、Ｚｒ：０．１５％以下のうちの１種以上を含有することを特徴とする。
【００１５】
請求項６による成形性および塗装焼付硬化性に優れたアルミニウム合金板の製造方法は、請求項１〜５のいずれかに記載のアルミニウム合金板の製造方法であって、請求項１〜５のいずれかに記載の組成を有するアルミニウム合金の鋳塊を、４５０℃以上の温度で均質化処理後、１００℃／ｈ以上の冷却速度で３５０〜５００℃の範囲の温度まで冷却し、３５０〜５００℃の温度で圧延を開始する熱間圧延を行い、さらに冷間圧延した後、５００℃以上の温度で溶体化処理、焼入れを行うことを特徴とする。
【００１６】
請求項７による成形性および塗装焼付硬化性に優れたアルミニウム合金板の製造方法は、請求項１〜５のいずれかに記載のアルミニウム合金板の製造方法であって、請求項１〜５のいずれかに記載の組成を有するアルミニウム合金の鋳塊を、４５０℃以上の温度で均質化処理後、室温〜３５０℃未満の温度まで冷却し、該冷却において３５０℃までを１００℃／ｈ以上の冷却速度で冷却し、ついで３５０〜５００℃の温度に再加熱して圧延を開始する熱間圧延を行い、さらに冷間圧延した後、５００℃以上の温度で溶体化処理、焼入れを行うことを特徴とする。
【００１７】
請求項８による成形性および塗装焼付硬化性に優れたアルミニウム合金板の製造方法は、請求項６または７において、溶体化処理後、１２０℃までを５℃／ｓ以上の冷却速度で冷却する焼入れを行い、焼入れ後６０分以内に４０〜１２０℃の温度で５０ｈ以内の熱処理を行うことを特徴とする。
【００１８】
【発明の実施の形態】
本発明は、基本的にはＴ４調質（溶体化処理、焼入れ、常温時効）で使用する６０００系アルミニウム合金に関するものであり、まず、本発明における含有成分の意義および限定理由について説明すると、Ｓｉは、Ｍｇと共存してＭｇ−Ｓｉ系化合物を形成して強度を向上させるとともに、高い塗装焼付硬化性を与えるよう機能する。Ｓｉの好ましい含有範囲は０．５〜１．５％であり、０．５％未満では塗装焼付時の加熱で十分な強度が得られず、さらに成形性を低下させることもあり、１．５％を越えて含有すると、耐力は高くなって成形性および形状凍結性が低下し、塗装後の耐食性も劣化する。Ｓｉのさらに好ましい含有量は０．６〜１．３％、最も好ましい含有量は０．８〜１．２％の範囲である。
【００１９】
Ｍｇは、Ｓｉと共存してＭｇ−Ｓｉ系化合物を形成して強度を向上させる。Ｍｇの好ましい含有量は０．２〜１．０％の範囲であり、０．２％未満では塗装焼付時の加熱で十分な強度が得られず、１．０％を越えると、溶体化処理後、最終熱処理後の耐力が高くなり、成形性および形状凍結性が低下する。Ｍｇのさらに好ましい含有範囲は０．３〜０．８％、最も好ましい含有範囲は０．４〜０．７％である。
【００２０】
Ｚｎは、表面処理性を改善するよう機能する。好ましい含有量は０．１〜０．３％の範囲である。０．１％未満ではその効果が十分でなく、０．３％を越えると素材および塗装後の耐食性が低下する。Ｚｎ０．１〜０．３％を含有する場合には、Ｓｉは０．８〜１．２％、Ｍｇは０．４〜０．７％の範囲とするのがさらに好ましい。
【００２１】
Ｃｕ、Ｍｎ、Ｃｒ、Ｖ、Ｚｒは、強度の向上、結晶粒微細化による成形加工時の肌荒れ防止に機能する。好ましい含有量は、Ｃｕ：１．０％以下、Ｍｎ：０．３％以下、Ｃｒ：０．３％以下、Ｖ：０．２％以下、Ｚｒ：０．１５％以下の範囲であり、それぞれ上記の範囲を越えると、粗大な金属間化合物が生成して成形性が低下する。さらに好ましい含有範囲は、Ｍｎ：０．０５〜０．１５％、Ｃｒ：０．０５〜０．１５％、Ｖ：０．０５〜０．１５％、Ｚｒ：０．０５〜０．１２％である。Ｃｕについては、成形性の観点からは０．３〜１．０％、耐食性が重視される場合には０．１％以下が好ましい。
【００２２】
ＴｉおよびＢは、鋳造組織を微細化して、成形性を向上させるよう機能する。好ましい含有量は、Ｔｉ：０．１％以下、Ｂ：５０ｐｐｍ以下の範囲であり、それぞれ上記の範囲を越えて含有されると、粗大な金属間化合物が増加して成形性が低下する。なお、０．５％以下、好ましくは０．３％以下のＦｅ含有は本発明の効果に影響を与えることはない。
【００２３】
つぎに、本発明によるアルミニウム合金板の製造方法について説明する。前記の組成を有するアルミニウム合金を、例えば、通常のＤＣ鋳造によって造塊し、得られた鋳塊について均質化処理を行う。均質化処理温度は４５０℃以上の温度で行うのが好ましい。４５０℃未満では、鋳塊偏析の除去、均質化が十分でなく、また強度を向上させるＭｇ−Ｓｉ系化合物の固溶が不十分となり、成形性が低下することがある。
【００２４】
均質化処理後の冷却速度が遅いと、Ｍｇ−Ｓｉ系化合物が析出、凝集するため、この化合物を溶入させるための溶体化処理に長時間を要し、作業能率を低下させる。均質化処理後の冷却速度を制御することにより、溶体化処理時間を短縮することが可能となり、Ｍｇ−Ｓｉ系化合物の好ましい析出状態を有する組織が得られ、曲げ加工性の向上が達成され、溶体化処理、焼入れ後の室温時効によって耐力が高められ耐力が１４０ＭＰａを越えた場合においても、１０％引張変形後における１８０°曲げ加工における内側限界曲げ半径が０．５ｍｍ以下の成形性が得られる。
【００２５】
そのためには、均質化処理後、鋳塊を冷却して、３５０〜５００℃の温度内の所定の温度になった時点で熱間圧延を開始する場合には、均質化処理温度から熱間圧延の開始温度までを１００℃／ｈ以上の冷却速度で冷却して熱間圧延を開始する。また、均質化処理後、鋳塊を常温〜３５０℃未満の温度まで冷却した後、３５０〜５００℃に再加熱して熱間圧延を開始する場合は、少なくとも均質化処理温度から３５０℃までは１００℃／ｈ以上の冷却速度で冷却する。冷却速度が１００℃／ｈ未満では、曲げ加工性の向上を達成し得る好ましい析出状態が得られない。冷却設備などを考慮して、１００〜１０００℃／ｈの冷却速度に制御するのが好ましい。なお、通常工程における鋳塊の均質化処理後の冷却速度は３０℃／ｈ以下である。
【００２６】
熱間圧延は、３５０〜５００℃の温度で開始するのが好ましい。３５０℃未満では変形抵抗が大きくなり圧延能率が低下する。５００℃を越える温度で圧延すると、圧延中に結晶粒の粗大化が生じリジングマークが発生し易くなる。変形抵抗、加工組織の点から、熱間圧延は３８０〜４５０℃の温度で開始するのがさらに好ましい。
【００２７】
熱間圧延後、必要に応じて中間焼鈍を挟みながら、所定厚さまで冷間圧延を行い、その後、溶体化処理、焼入れを行う。好ましい溶体化処理温度は５００℃以上の温度であり、５００℃未満では、Ｍｇ−Ｓｉ系化合物の固溶が不十分となり、十分な強度、成形性が得られず、あるいは、必要な強度、成形性を得るために、きわめて長時間の溶体化処理が必要となるため工業上好ましくない。
【００２８】
溶体化処理後の焼入れは、１２０℃までを５℃／ｓ以上、さらに好ましくは１０℃／ｓ以上の冷却速度で冷却するのが好ましい。焼入速度が遅い場合には、溶質元素の析出が生じ、強度特性、塗装焼付硬化性、成形性が劣化するとともに耐食性が低下する。
【００２９】
最終熱処理として、焼入れ後６０分以内に、４０〜１２０℃の温度に５０ｈ以内の時間加熱する熱処理を行うことができ、この最終熱処理により塗装焼付硬化性の向上が得られる。４０℃未満の温度では、塗装焼付硬化性の向上が十分でなく、１２０℃を越える温度または５０ｈを越える時間では、成形性や塗装焼付硬化性が低下することがある。
【００３０】
なお、従来の６０００系アルミニウム合金においても、溶体化処理、焼入れ後の最終熱処理によって塗装焼付硬化性を向上させることが行われているが、本発明においては、均質化処理後の冷却速度を１００℃／ｈ以上とすることにより溶体化処理時の溶質元素の固溶が促進されて、従来の６０００系アルミニウム合金において最終熱処理を行った場合より、塗装焼付硬化性の改善効果が大きくなる。
【００３１】
本発明においては、溶体化処理、焼入れ後、または焼入れ後に常温時効を行った後（Ｔ４調質）において、Ｍｇ−Ｓｉ系化合物の最大径が１０μｍ以下、２〜１０μｍ径の化合物の数が１０００個／ｍｍ2 以下とする組織性状をそなえることにより、成形性、塗装焼付硬化性が改善され、室温時効により耐力が１４０ＭＰａを越えた場合においても、１０％引張変形後の１８０°曲げ加工における内側限界曲げ半径が０．５ｍｍ以下の成形性を確実に維持することができ、フラットヘム加工可能な材料となる。
【００３２】
【実施例】
以下、本発明の実施例を比較例と対比して説明するとともに、それに基づいてその効果を実証する。なお、これらの実施例は、本発明の好ましい一実施態様を説明するためのものであって、これにより本発明が制限されるものではない。
【００３３】
実施例１
ＤＣ鋳造法により表１に示す組成を有するアルミニウム合金を造塊し、得られた鋳塊を５４０℃の温度で６ｈ均質化処理し、３００℃／ｈの冷却速度で室温まで冷却した。ついで、この鋳塊を４００℃の温度に再加熱して、この温度で熱間圧延を開始して厚さ４．０ｍｍまで圧延し、さらに冷間圧延を経て厚さ１ｍｍとした。
【００３４】
得られた冷間圧延板について、５４０℃の温度で５ｓの溶体化処理を施した後、１２０℃の温度まで３０℃／ｓの冷却速度で焼入れを行い、焼入れ後５分後に、１００℃で３ｈの熱処理を行った。
【００３５】
得られた最終熱処理板を試験材として、以下の方法によって、最終熱処理から１０日後の引張特性、成形性、耐食性、塗装焼付硬化性を評価し、Ｍｇ−Ｓｉ系化合物の最大径、２〜１０μｍ径の化合物の数を計測した。また、引張特性、成形性のうち限界曲げ半径については、最終熱処理から４か月後においても評価した。結果を表２〜３に示す。
【００３６】
引張特性：引張試験を行い、引張強さ（σB ) 、耐力（σ0.2)、伸び（δ）を測定する。
成形性：エリクセン試験（ＥＶ）を行い、成形高さが１０ｍｍに達しないものを不合格とする。また、ヘム加工性の評価のために、１０％引張予歪後の限界曲げ半径を測定する１８０°曲げ試験を行い、内側限界曲げ半径が０．５ｍｍ以下を合格とする。
【００３７】
耐食性：試験材について、市販の化成処理液でリン酸亜鉛処理および電着塗装を行い、アルミニウムの素地に達するクロスカットを施して、ＪＩＳ  Ｚ２３７１に従って塩水噴霧試験を２４時間行い、その後、５０℃−９５％の湿潤雰囲気中に１か月放置した後、クロスカット部から発生する最大糸錆長さを測定し、最大糸錆長さ４ｍｍ以下のものを合格とした。
塗装焼付硬化性（ＢＨ性）：２％の引張変形を施し、１７０℃で２０分の加熱処理（ＢＨ）を行ったのちの耐力（σ0.2)を測定し、耐力が２００ＭＰａ以上のものを合格とする。
【００３８】
Ｍｇ−Ｓｉ系化合物の計測：光学顕微鏡観察により化合物の最大径を計測し、２〜１０μｍ径の化合物の分布については、画像解析装置を用い、１ピクセル＝０．２５μｍの条件で合計１平方ミリメートル（１ｍｍ2 ）の範囲を調査した。Ａｌ−Ｆｅ系化合物との区別は、化合物の明暗により行い、予め点分析で化合物粒子を確認して、Ａｌ−Ｆｅ系化合物が検出されずＭｇ−Ｓｉ系化合物が検出されるレベルに検出条件を選定した。
【００３９】
【表１】
0004175818.tif 000002
【００４０】
【表２】
0004175818.tif 000003
【００４１】
【表３】
0004175818.tif 000004
【００４２】
表２〜３にみられるように、本発明の条件に従う試験材Ｎｏ．１〜７はいずれも、ＢＨ性の評価において２００ＭＰａを越える優れたＢＨ性を示し、成形性についてもＥＶでの成形高さは１０ｍｍを越え、内側限界曲げ半径も０．５ｍｍ以下であり、良好な成形性をそなえている。また、最大糸錆長さも４ｍｍ以下で優れた耐食性を示す。
【００４３】
比較例１
ＤＣ鋳造法により表４に示す組成を有するアルミニウム合金を造塊し、得られた鋳塊を実施例１と同一の工程で処理し、厚さ１ｍｍの冷間圧延板とし、得られた冷間圧延板について、実施例１と同一条件の溶体化処理、焼入れを行い、焼入れ後５分後に、１００℃で３ｈの熱処理を行った。
【００４４】
得られた最終熱処理板を試験材として、実施例１と同一の方法によって、最終熱処理から１０日後の引張特性、成形性、耐食性、塗装焼付硬化性を評価し、Ｍｇ−Ｓｉ系化合物の最大径、２〜１０μｍ径の化合物の数を計測した。また、引張特性、成形性のうち内側限界曲げ半径については、最終熱処理から４か月後においても評価した。結果を表５〜６に示す。
【００４５】
【表４】
0004175818.tif 000005
【００４６】
【表５】
0004175818.tif 000006
【００４７】
【表６】
0004175818.tif 000007
【００４８】
表５〜６に示すように、試験材Ｎｏ．８はＳｉ量が少なく、試験材Ｎｏ．１０はＭｇ量が少ないため、いずれもＢＨ性が劣る。試験材Ｎｏ．９はＳｉ量が多く、試験材Ｎｏ．１１はＭｇ量が多いため、いずれも曲げ加工性が劣化している。試験材Ｎｏ．１２はＣｕ量が多いため耐糸錆性が劣り、試験材Ｎｏ．１３〜１６は、それぞれＭｎ量、Ｃｒ量、Ｖ量、Ｚｒ量が多いため、ＥＶの成形高さが小さく、曲げ加工性も十分でない。
【００４９】
実施例２、比較例２
実施例１の合金Ｎｏ．ＡおよびＣの鋳塊を用い、５４０℃で８ｈの均質化処理後、表７に示す条件で冷却、熱間圧延を行って厚さ４．５ｍｍとし、１ｍｍ厚さまで冷間圧延した後、表７に示す条件で溶体化処理を施し、ついで１２０℃まで１５℃／ｓの冷却速度で冷却する焼入れを行い、焼入れ１０分後に、９０℃で５ｈの最終熱処理を加えた。なお、均質化処理後、熱間圧延温度まで冷却し、そのまま熱間圧延を開始した。
【００５０】
得られた最終熱処理板を試験材として、実施例１と同一の方法によって、最終熱処理から１０日後の引張特性、成形性、耐食性、塗装焼付硬化性を評価し、Ｍｇ−Ｓｉ系化合物の最大径、２〜１０μｍ径の化合物の数を計測した。また、引張特性、成形性のうち限界曲げ半径については、最終熱処理から４か月後においても評価した。さらに、圧延方向に対して９０°方向に１０％の引張変形を与えた後、電着塗装を行って、リジングマークの発生の有無を目視により観察した。結果を表８〜９に示す。
【００５１】
【表７】
0004175818.tif 000008
【００５２】
【表８】
0004175818.tif 000009
【００５３】
【表９】
0004175818.tif 000010
【００５４】
表８〜９に示すように、本発明に従う試験材Ｎｏ．１７〜２１は、優れた引張強度、ＢＨ性、成形性、耐食性を示し、室温時効４か月後も良好な曲げ加工性を維持している。一方、試験材Ｎｏ．２２、Ｎｏ．２３、Ｎｏ．２６は均質化処理後の冷却速度が小さいため引張強度が低く、ＢＨ性も劣っている。試験材Ｎｏ．２４は熱間圧延温度が高いため、熱間圧延時の組織成長に起因してリジングマークが発生した。試験材Ｎｏ．２５は溶体化処理温度が低いため、引張強度が低く、ＢＨ性も劣っている。
【００５５】
実施例３、比較例３
ＤＣ鋳造法により表１０に示す組成を有するアルミニウム合金を造塊し、得られた鋳塊を５４０℃の温度で６ｈ均質化処理し、３００℃／ｈの冷却速度で室温まで冷却した。ついで、この鋳塊を４００℃の温度に再加熱して、この温度で熱間圧延を開始して厚さ４．０ｍｍまで圧延し、さらに冷間圧延を経て厚さ１ｍｍとした。
【００５６】
得られた冷間圧延板について、５４０℃の温度で５ｓの溶体化処理を施した後、１２０℃の温度まで３０℃／ｓの冷却速度で焼入れを行い、焼入れ後５分後に、９０℃で３ｈの熱処理を行った。
【００５７】
得られた最終熱処理板を試験材として、実施例１と同一の方法によって、最終熱処理から１０日後の引張特性、成形性、耐食性、塗装焼付硬化性を評価し、Ｍｇ−Ｓｉ系化合物の最大径、２〜１０μｍ径の化合物の数を計測した。また、引張特性、成形性のうち限界曲げ半径については、最終熱処理から４か月後においても評価した。結果を表１１〜１２に示す。
【００５８】
【表１０】
0004175818.tif 000011
《表注》Ｂはｐｐｍ
【００５９】
【表１１】
0004175818.tif 000012
【００６０】
【表１２】
0004175818.tif 000013
【００６１】
表１１〜１２にみられるように、本発明に従う試験材Ｎｏ．２７〜３２はいずれも、ＢＨ性の評価において２００ＭＰａを越える優れたＢＨ性を示し、成形性についてもＥＶでの成形高さは１０ｍｍを越え、内側限界曲げ半径も０．２ｍｍ以下であり、良好な成形性をそなえている。また、最大糸錆長さも２ｍｍ以下で優れた耐食性を示す。
【００６２】
これに対して、試験材Ｎｏ．３３はＳｉ量が少なく、試験材Ｎｏ．３５はＭｇ量が少ないため、いずれもＢＨ性が劣る。試験材Ｎｏ．３４はＳｉ量が多く、試験材Ｎｏ．３６はＭｇ量が多いため、いずれも曲げ加工性が低下する。試験材Ｎｏ．３７はＺｎ量が少なく、試験材Ｎｏ．３８はＺｎ量が多いため、いずれも耐糸錆性が劣る。試験材Ｎｏ．３９はＦｅ量が多いため、ＥＶの成形高さが小さく、曲げ加工性も十分でない。
【００６３】
実施例４、比較例４
実施例３の合金Ｎｏ．ａの鋳塊を用い、５４０℃の温度で５ｈ均質化処理後、表１３に示す条件で冷却、熱間圧延を行って厚さ５．０ｍｍとし、１．０ｍｍ厚さまで冷間圧延した後、表１３に示す条件で溶体化処理を施し、ついで１２０℃まで１５０℃／ｓの冷却速度で冷却する焼入れを行い、焼入れ５分後に、８０℃で２ｈの最終熱処理を加えた。なお、均質化処理後、熱間圧延温度まで冷却し、そのまま熱間圧延を開始した。
【００６４】
得られた最終熱処理板を試験材として、実施例１と同一の方法によって、最終熱処理から１０日後の引張特性、成形性、耐食性、塗装焼付硬化性を評価し、Ｍｇ−Ｓｉ系化合物の最大径、２〜１０μｍ径の化合物の数を計測した。また、引張特性、成形性のうち限界曲げ半径については、最終熱処理から４か月後においても評価した。さらに、圧延方向に対して９０°方向に１０％の引張変形を与えた後、電着塗装を行って、リジングマークの発生の有無を目視により観察した。結果を表１４〜１５に示す。
【００６５】
【表１３】
0004175818.tif 000014
【００６６】
【表１４】
0004175818.tif 000015
【００６７】
【表１５】
0004175818.tif 000016
【００６８】
表１４〜１５に示すように、本発明に従う試験材Ｎｏ．４０〜４２は、優れた引張強度、ＢＨ性、成形性、耐食性を示し、室温時効４か月後も良好な曲げ加工性を維持している。一方、試験材Ｎｏ．４３は均質化処理の冷却速度が小さいため引張強度が低く、ＢＨ性も劣っている。試験材Ｎｏ．４４は熱間圧延温度が高いため、熱間圧延時の組織成長に起因してリジングマークが発生した。試験材Ｎｏ．４５は溶体化処理温度が低いため引張強度が低く、ＢＨ性も劣っている。
【００６９】
【発明の効果】
本発明によれば、フラットヘム加工が可能な優れた成形性をそなえ、成形後に肌荒れやリジングマークを生じることがなく、形状凍結性と耐デント性とを両立させる優れた塗装焼付硬化性を有し、さらに耐食性とくに耐糸錆性にも優れたアルミニウム合金板およびその製造方法が提供される。当該アルミニウム合金板は、輸送機器部材、例えば自動車用フード、フェンダー、トランクリッド、ルーフ、ドアなどに好適に使用され、これら部材のゲージダウンを可能とする。